(57)【要約】【課題】スキー板の滑走面に塵埃等の付着を防止してスキーの滑走性能を向上させるとともに、ワックス塗りのための作業性を大幅に改善する。【解決手段】酸化チタンの水溶液と、該酸化チタンのバインダとして作用するシリコンとを含有し、その質量比を（１０〜７０）：（７０〜１０）の割合とした液状スキーワックス。更に酸化チタンの水溶液と、該酸化チタンの結合の役割をするシリコンの溶液と、該酸化チタン水溶液の水分を除去するための溶剤を含有し、これら３者の質量比を（（５０〜１０）：（３０〜７０）：（２０〜５０）％の割合とした液状のスキーワックス。【選択図】図１
2004099852.tif 000002
【特許請求の範囲】
【請求項１】
光触媒と、該光触媒のバインダを含有する液状のスキーワックス。
【請求項２】
酸化チタンの水溶液と、該酸化チタンのバインダとして作用するシリコンとを含有し、その質量比が（１０〜７０）：（７０〜１０）の割合であることを特徴とするスキーワックス。
【請求項３】
酸化チタンの水溶液と、該酸化チタンの結合の役割をするシリコンの溶液と、該酸化チタン水溶液の水分を除去するための溶剤を含有し、これら３者の質量比が（（５０〜１０）：（３０〜７０）：（２０〜５０）％の割合で含有してなることを特徴とする液状のスキーワックス。
【請求項４】
石油系ワックスと、溶剤と、シリコンと、酸化チタンの水溶液とを含有してなることを特徴とする液状のスキーワックス。
【請求項５】
溶剤と酸化チタンの水溶液とを包含してなり、該溶剤と酸化チタンの水溶液との質量比が、（３０〜７０）：（７０〜３０）の割合である、親水性を有する液体状のスキーワックス。
【発明の詳細な説明】
【０００１】
【発明の属する技術分野】
本発明はスキーワックスに係り、更に詳しくはスキー板の滑走面に塗布することにより優れた滑走性を呈するスキーワックスに関するものである。
【０００２】
【従来の技術】
スキーワックスは、スキーの滑走性を向上させるために、スキー板の滑走面に塗布して用いられる。例えば特開平１０−２３７３９０号公報に開示されるように、一般にスキーワックスとしてはパラフィン系ワックスがよく知られている。パラフィン系ワックスは撥水性が高く、優れたワックス効果を有する材料である。
一般的に従来のワックスは固形或いはペースト状のものであり、スキー板にワックスを塗る場合には熟練と労力を要し、またワックス塗りのためのコテやアイロンなどの器具を用意しなければならない。即ちスキー板に前から塗られていたワックスや固形物をコテ等の器具を用いて除去する作業を必要とし、除去した後、新たなワックスを塗る場合にも時間と熟練を要する。しかも雪質によりワックスの種類を変える必要があり、その度に上述のような作業を繰り返さなければならず、スキーヤーには面倒な作業となっている。
【０００３】
スキー滑走面に塗布されるパラフィン系ワックスは、厚みを持った層状の膜であるため、雪面に存在する有機物及び塵埃等を容易に捕獲してしまう。
また、パラフィン系ワックスはスキー滑走による耐磨耗性が悪いため耐久性に問題があり、パラフィン成分の酸化劣化による、撥水性の低下が滑走性を悪くすると言う問題もある。そのため、最近ではパラフィン系ワックスに代わるスキーワックスも提案されている。例えば、特開２０００−２３９６１５号公報に開示されたようなフッ素化合物やシリコン系化合物、金属ガリウムや二硫化モリブデンの配合したものが提案されているが、これらの化合物はスキー滑走面に塗布する際に、加熱により有害物質が発生するため作業環境の点からも実用性の点からも好ましくない。
【０００４】
【特許文献１】特開平１０−２３７３９０号公報
【特許文献２】特開２０００−２３９６１５号公報
【発明が解決しようとする課題】
【０００５】
本発明の目的は、スキー板の滑走面に生じる水の親水性の性質を積極的に利用して、滑走性能を向上させる、と言う斬新な着想に基いたスキーワックスを提供することにある。
本発明の目的は、滑走性能低下の原因になる塵埃や有機物がスキー板の滑走面に付着することを防止するスキーワックスを提供することにある。
本発明の更なる目的は、従来の固形ワックスに見られるような、取り扱い上の面倒を解消し、ワックス塗りのための作業性を大幅に改善した液体のスキーワックスを提供することにある。
【０００６】
【課題を解決するための手段】
上記課題を課解決するために、本発明者らは新たなスキーワックスを開発すべく、鋭意検討及び実験を行った。その結果、光触媒である酸化チタンを主成分とする水溶性の溶剤をスキーワックスとして用いると言う着想に至り、これによって上記の目的は解決でき、更に多くの優れた利点があることを見出した。
【０００７】
本発明は、酸化チタンを主成分として含有してスキーワックスを構成するものである。本発明のスキーワックスは酸化チタンを含有する液状とすることにより、スキー板に塗り易くでき、従来の固形ワックスやゼリー状ワックスに見られるような作業性の悪さを改善できる。
本発明は、酸化チタンの水溶液と、該酸化チタンのバインダとして作用するシリコンとを含有する。好ましくはその質量比が（１０〜７０）：（７０〜１０）％の割合である。更に広義には、光触媒と、その光触媒のバインダを含有する液状のスキーワックスである。
更に本発明は、酸化チタンの水溶液と、該酸化チタンの結合の役割をするシリコンの溶液と、該酸化チタン水溶液の水分を除去するための溶剤を含有し、これら３者の質量比が（（５０〜１０）：（３０〜７０）：（２０〜５０）％の割合で含有してなる。
【０００８】
【発明の実施の形態】
（ａ）本発明のスキーワックスは、主成分として光触媒である酸化チタンを含有してなる。酸化チタンは水溶性の光触媒であり、超親水性の性質がある。紫外線があたるとその超親水性の性質によってスキー板の滑走面に水の膜が生成する作用が生じ滑走性が向上する。とりわけスキー場は紫外線が強く、雪面からも多くの紫外線が乱反射してスキー板に当たり、親水性の効果が一層発揮される。この親水性によってスキー板の滑走面への有機物や塵埃の付着が防止される。従って滑走面の抵抗劣化が防止でき、高度の滑走性能が維持できる。尚、現在では市販されている酸化チタンを利用することができるが、同様の親水性を発揮できる光触媒であるならば、酸化チタンに限定されるものではない。
【０００９】
（ｂ）本発明の酸化チタンは水溶液として用いる。結晶構造としてはアナターゼ型のものが好ましい。また、酸化チタンの結晶粒子は直径が０．０１ミクロン以下のものが好ましい。酸化チタンの粒子と結合してそれらを固定するバインダの材質やその強度を考慮する必要があるが、酸化チタンの結晶粒子が余りに大きいと、バインダの大きな拘束力を必要とするからある。このように、直径０．０１ミックロン以下のアナターゼ結晶構造の酸化チタンを、好ましくは０．５〜５．０質量％含む水溶液として作製する。
このようにして製造された酸化チタンを含む液体のスキーワックスを、スポンジや布などを用いて簡単にスキー板に塗ることができる。液体であるため、スキー板に塗り易く、また均一に塗れる。従来の固形ワックスやゼリー状ワックスの場合に見られるような、作業者の熟練性は必要なく、スキー板への塗布時の作業性が大幅に改善される。
【００１０】
（ｃ）本発明のスキーワックスは、好ましくは酸化チタンの水溶液にシリコンを混合して用いる。
シリコンは酸化チタンを結合するバインダとして作用する。さらにシリコンは高度の親水性を保持する効果がある。即ち、酸化チタンは光の照射が停止すると、親水性の効果が減退する。しかし、シリコンの混合剤として用いる場合、シリコンは暗い場所でも比較的親水性に優れているので、紫外線が常時スキー板の滑走面に当たっていなくても高度の親水性が保てる。
【００１１】
（ｄ）本発明のスキーワックスは、酸化チタンの水溶液とシリコンの混合液に溶剤を含有させるのが好ましい。溶剤としては例えばナノンなどの第４類第２石油類の水溶性溶剤である。この溶剤は酸化チタンの水溶液の水分を蒸発させて除去するために用いるものである。従って、この溶剤を多く含有させれば水分の除去が速まることになる。
【００１２】
（ｅ）本発明のスキーワックスには、光触媒である酸化チタン水溶液に、ワックスを混合して用いるのが好ましい。ワックスは石油系ワックスが好ましく、例えば第４類第３石油類のものである。石油系ワックスを用いる理由は、スキー板の滑走表面の汚れを除去するためである。即ち、スキー板の滑走面から有機物等の汚れを除去して、酸化チタンとシリコンの混合物をスキー板の滑走面に付着し易くするためである。
尚、本発明による酸化チタンからなる水溶液に石油系のワックスを混合することは必須である、と言うわけではない。重要なことは酸化チタンからなる水溶液のワックスを滑走面に塗布する前に、その表面から塵埃等の汚れが除去されていれば良いと言うことである。
つまり、石油系ワックスを酸化チタンの水溶液に混合しないで、事前に石油系ワックスを用いてスキー板の滑走面を清浄にしておき、その後で本発明による酸化チタンを含有する液体をその滑走面に塗布するようにすれば良い。
【００１３】
（ｆ）酸化チタンは半導体として作用し、スキー板の滑走面の帯電による塵埃や有機物の付着を防止する。
一般にスキー板の滑走面には高密度ポリエチレンが使用されている。絶縁体である高密度ポリエチレンの滑走面と雪面との摩擦により滑走面が静電気により帯電し、その結果、滑走面に付着する有機物や塵埃がスキーの滑走性を低下させると言われている。
本発明の酸化チタンを主成分とするワックスは、親水性を発揮するだけでなく、半導体として作用するので、スキー板の滑走面が帯電することを防止し、塵埃等の付着を防ぐ。これにより優れた滑走性が得られる。また、酸化チタン膜の硬さが鉛筆硬度Ｈ以上を確保できるので、塵埃の捕獲現象が著しく改善される。
【００１４】
（ｇ）本発明の好ましい例によるワックスは、酸化チタンの水溶液と、該酸化チタンのバインダとして作用するシリコンとを含有し、その質量比が（１０〜７０）：（７０〜１０）の割合である。
【００１５】
（ｈ）本発明の更に好ましい例では、溶剤と、酸化チタンの水溶液と、シリコンの溶液を含有し、これら３者の質量比が（２０〜５０）：（５０〜１０）：（３０〜７０）％の割合で含有してなる。
【００１６】
（ｉ）本発明による酸化チタンを主成分とするワックスは上記以外にも多くの効果や利点がある。
例えば、本発明の水溶性ワックスはスキーの滑走面に塗り放しで良い。従来の固形ワックスでは、新たなワックスを塗る時には、滑走面に塗られた古いワックスを落とす必要があったが、本発明の水溶性のワックスは滑走面に一旦塗ったものを落とす必要が無い。
また、従来の固形ワックスは雪質によってその種類を変えなければならないが、本発明のワックスはその必要が無く、一種類の酸化チタン含有のワックスで色々な雪質に適用できる。
特に、水分の多いベタ雪でその効果が大変大きい。これは酸化チタンの持つ超親水性によりスキーの滑走面の滑走性能が低下することなく、高い滑走性能が維持されるためである。
更に、一度滑走面に塗ると、その効果が持続する。実験例によれば、１回塗ると２日間程度は十分に良好な滑走性能が持続した。更に注目すべき点は、本発明のスキーワックスをスキー板に１回塗布した後、１週間後にそのままの状態で滑走したところ、滑走性能は１週間前の状態と変わることなく、良好な状態を維持していた。
尚、本発明はスキーワックスとして説明するが、スノースキーに限らず、スノーボード用、サーフボード用などとしても使用できる。
【００１７】
【実施例】
以下に本発明の実施例について説明する。勿論、本発明はこれらの実施例に限定されるものではない。実施例として、ワックス、酸化チタン、シリコンの含有量（質量％）をそれぞれ変えてスキーワックスを製作した。それらのワックスをスキー板に塗布し、実際に滑走して、評価した。尚、スキー板の滑走表面の材質は高密度ポリエチレンである。
【００１８】
実験例１：
ワックス溶剤：３０％、酸化チタン水溶液：３５％、シリコン溶液：３５％
実験例２：
ワックス溶剤：３０％、酸化チタン水溶液：１０％、シリコン溶液：６０％
実験例３：
ワックス溶剤：３０％、酸化チタン水溶液：６０％、シリコン溶液：１０％
【００１９】
滑走例：
ワックスをスキー板に塗布して、実際に滑走した。
実験日の状況は、天気：晴れ、雪温：−４度、気温：−５度、雪質：粉雪（しまり状態）、滑走距離：３００メートル、平均斜度：１６度、であった。
試走した結果、実験例１から３のいずれのワックスでも良好な状況であり、酸化チタンの含有量による滑走性能の差異は認められなかった。特に注目すべき点は、本発明のワックスをスキー板に一度塗布した後、翌日もそのままの状態で（再度塗布することなく）、滑走したところ良好な滑走性能が維持された。また、上記滑走した後、１週間後にそのままの状態で滑走してみた。その結果、滑走性能は１週間前の状態と何ら変わることなく、良好な状態を維持していた。
【００２０】
更に、実験日の状況を変えて試走した。実験日の状況は、天気：晴れ、雪温：０度、気温：８度、雪質：ベタ雪、滑走距離：３００メートル、平均斜度：１６度、である。ベタ雪の状況でも良好な滑走性能が認められた。
尚、実験に用いたワックスのサンプルについてその成分分析を行ったので、その結果を図１及び図２に示す。図１はワックスを反射ＡＴＲ法によりＦＴ−ＩＲ測定した結果を示す。水、シリコン（ここではポリジメチルシロキサン）、炭化水素、酸化チタンが同定された。また、図２は更にそのワックスをガスクロマトグラフにより分析した結果を示す。ガスクロマトグラフによる分析は溶剤となっている有機成分を特定するためのものである。分析の結果、図２に示すようにノナン、キシレン、シリコン等の成分が検出された。
【００２１】
付記：
（１）光触媒と、該光触媒のバインダを含有する液状のスキーワックス。
（２）：（１）において、光触媒は酸化チタンであること。
（３）：（１）において、バインダはシリコンであること。
（４）：（２）において、酸化チタンは直径０．０１ミクロン以下の粒子であること。
（５）：（４）において、酸化チタンはアナターゼ結晶であること。
（６）：（１）乃至（５）において、スキーワックスは親水性を有する液体であること。
（７）酸化チタンの水溶液と、該酸化チタンのバインダとして作用するシリコンとを含有し、その質量比が（１０〜７０）：（７０〜１０）の割合であること。
（８）酸化チタンの水溶液と、該酸化チタンの結合の役割をするシリコンの溶液と、該酸化チタン水溶液の水分を除去するための溶剤を含有し、これら３者の質量比が（５０〜１０）：（３０〜７０）：（２０〜５０）％の割合で含有してなる液体スキーワックス。
（９）：（８）において、溶剤は石油類の水溶性溶剤であること。
（１０）石油系ワックスと、溶剤と、シリコンと、酸化チタンの水溶液とを含有してなる液体スキーワックス。
（１１）石油系ワックスと、溶剤と、シリコンと、酸化チタンの水溶液とを包含してなり、それらの質量比が、（５５〜１０）：（５〜１０）：（２０〜３０）：（２０〜６０）％である液体スキーワックス。
（１２）溶剤と、酸化チタンの水溶液とを包含してなることを特徴とする液体スキーワックス。
（１３）：（１２）において、溶剤と酸化チタンの水溶液との質量比が、（３０〜７０）：（７０〜３０）の割合であること。
（１４）（１２）又は（１３）において、溶剤は酸化チタンの水溶液の水分の除去作用を行う。
（１５）（１２）乃至（１４）において、更に、スキー板の表面からゴミを除去するための石油系ワックスを含有すること。
【００２２】
【発明の効果】
本発明によれば、スキー板の滑走面に有機物や塵埃等が付着することを防止でき、スキーの滑走性能を向上させ得る。また、ワックス塗りのための作業性を大幅に改善したスキーワックスを得ることができる。
【図面の簡単な説明】
【図１】図１は本発明の実施例に係るワックスを反射ＡＴＲ法によりＦＴ−ＩＲ測定した結果のグラフを示す図。
【図２】図２は本発明の実施例に係るワックスをガスクロマトグラフにより分析測定した結果のグラフを示す図。
【図１】
2004099852.tif 000003
【図２】
2004099852.tif 000004